(57)【特許請求の範囲】
【請求項１】
少なくとも１ＧＰａの圧力において物質を封じ込めるための圧力封じ込めアッセンブリのための封じ込めエレメントであって、
少なくとも１０重量％のムライトと、少なくとも２０重量％のタルクと、最大で１５重量％のガラスのケイ酸塩化合物と、を備える、封じ込めエレメント。
【請求項２】
カオリナイトを備える、請求項１に記載の封じ込めエレメント。
【請求項３】
カヤナイトを備える、請求項１または２に記載の封じ込めエレメント。
【請求項４】
菫青石を備える、請求項１乃至３のいずれか一項に記載の封じ込めエレメント。
【請求項５】
バインダー材料を備える、請求項１乃至４のいずれか一項に記載の封じ込めエレメント。
【請求項６】
少なくとも５重量％のシリカを備える、請求項１乃至５のいずれか一項に記載の封じ込めエレメント。
【請求項７】
炭酸マグネシウムまたは炭酸マグネシウムのための先駆材料を含んでいない、請求項１乃至６のいずれか一項に記載の封じ込めエレメント。
【請求項８】
ガスケットを備える、請求項１乃至７のいずれか一項に記載の封じ込めエレメント。
【請求項９】
少なくとも５重量％のカヤナイトを備える、請求項１乃至８のいずれか一項に記載の封じ込めエレメント。
【請求項１０】
少なくとも１ＧＰａの圧力かつ少なくとも摂氏１０００度の温度において物質を封じ込めるためのアッセンブリのためのものである、請求項１乃至９のいずれか一項に記載の封じ込めエレメント。
【請求項１１】
第１の内部摩擦を有する第１の硬質材料からなる複数の粒子と、第２の内部摩擦を有する第２の硬質材料からなる複数の粒子と、を備える、請求項１乃至１０のいずれか一項に記載の封じ込めエレメント。
【請求項１２】
超高圧において物質を封じ込めるための封じ込めアッセンブリであって、
請求項１乃至１１のいずれか一項に記載の封じ込めエレメントを備える、封じ込めアッセンブリ。
【請求項１３】
超高圧を生成するためのプレス装置を備え、
前記プレス装置は、請求項１乃至１１のいずれか一項に記載の封じ込めエレメントを備えるカプセルを収納するためのチャンバーを含む、請求項１２に記載の封じ込めアッセンブリ。
【請求項１４】
本体部を超高圧および高温にさらすための方法であって、
前記方法は、本体部を収納するために、かつ超高圧炉装置のチャンバーへの挿入のために構成されたカプセルの中に本体部を組み立てることを含み、
前記カプセルは、請求項１乃至１１のいずれか一項に記載の封じ込めエレメントを備える、方法。
【請求項１５】
請求項１乃至１１のいずれか一項に記載の封じ込めエレメントを作製する方法であって、前記方法は、
粒状の混合物を形成するためにムライト粒子を少なくとも第２の材料に組み合わせることと、
粒状の混合物を加圧成形して生成形品を提供することと、を含む、方法。
【請求項１６】
第２の材料における相変化を誘起するため、または生成形品から水分を除去するため、生成形品を熱処理することを含む、請求項１５に記載の方法。
【請求項１７】
前記第２の材料はタルクであり、
前記方法は、タルクにおける相変化を誘起するよう生成形品を熱処理することを含む、請求項１５または１６に記載の方法。
【発明の詳細な説明】
【技術分野】
【０００１】
本開示は、限定的ではないが、特に超高圧で物質を封じ込めるための、圧力封じ込めアッセンブリのための封じ込めエレメントに概して関する。また本開示は、封じ込めエレメントを備える圧力封じ込めアッセンブリ、封じ込めエレメントの製造方法および封じ込めエレメントの使用方法に関する。
【背景技術】
【０００２】
米国特許第６，３３８，７５４号は、タルカムパウダーおよびガーネットパウダーを組み合わせることにより構成される合成ガスケットを開示している。
【０００３】
米国特許第５，８５８，５２５号は、高圧でのプレスの下で流れるのに十分な平滑潤滑性を有する粘土鉱物パウダーからなる多数部分と、高圧でのプレスにおけるプレスの間に粘土鉱物の流れを遅らせるとともにガスケットシールを形成するよう、粘土鉱物よりも十分に高い硬度を有する少なくとも１つの硬質材料パウダーからなる少数部分と、を含んでいる。
【０００４】
葉蝋石と呼ばれる、採掘された鉱物は、ケイ酸アルミニウム水酸化物（Al2Si4O10(OH)）を備えている。この鉱物は、超高圧かつ高温における封じ込め容器のために用いられてきた。しかしながら、鉱物の適切な源は限られている。葉蝋石は、超高圧および／または高温において相変化を起こす。
【発明の概要】
【発明が解決しようとする課題】
【０００５】
限定はされないが、特に、超高圧において物質を封じ込めるという使用のため、高められた圧力において、可能であれば高められた温度との組み合わせにおいて、比較的に小さな相変化を起こす材料を備える封じ込めエレメントおよび封じ込めアッセンブリへの需要が存在している。
【課題を解決するための手段】
【０００６】
第１の側面では、圧力封じ込めアッセンブリのための、ムライトおよび／またはムライトの多形体を備える封じ込めエレメントが提供される。圧力封じ込めアッセンブリは、固体状態および／または液体状態の物質を、高められた圧力において封じ込めるためのものである。
【０００７】
本開示によれば、様々な組み合わせおよび構成が考えられる。以下の例は、非限定的な、非網羅的なものである。
【０００８】
封じ込めエレメントは、少なくとも約１０重量％のムライトを備えていてもよい。封じ込めエレメントは、最大で約９０重量％の、または最大で約６０重量％のムライトを備えていてもよい。
【０００９】
封じ込めエレメントは、タルク(talc)、および／またはカオリナイト(kaolinite)、および／またはカヤナイト(kyanite)、および／またはカオリナイトまたはカヤナイトの多形体、およびバインダー材料を備えていてもよい。封じ込めエレメントは、少なくとも約５重量％または少なくとも約１０重量％のシリカまたはガラスの相を備えていてもよい。封じ込めエレメントは、最大で約１５重量％または最大で約１０重量％のシリカ、ケイ酸塩化合物またはその他のガラスの相を備えていてもよく、または封じ込めエレメントは、実質的にシリカ化合物を含んでいなくてもよい。
【００１０】
封じ込めエレメントは、少なくとも約２０重量％のタルク、少なくとも約１０重量％のムライト、および／または少なくとも約５重量％のカヤナイトを含む複合材料を備えていてもよい。
【００１１】
封じ込めエレメントは、炭酸マグネシウムまたは炭酸マグネシウムのための先駆材料を実質的に含んでいなくてもよい。
【００１２】
圧力封じ込めアッセンブリは、超高圧かつ環境温度または高められた温度において固体状態および／または液体状態にある物質を封じ込めることに適したものであってもよい。封じ込めエレメントは、超高圧における適用に先行する本開示によるものである。
【００１３】
封じ込めエレメントは、圧力封じ込め容器を備えていてもよく（圧力封じ込めアッセンブリのいくつかの例示的な構成は、複数の圧力封じ込め容器を備えていてもよい）、および／または、封じ込めエレメントは、圧力封止エレメントを備えていてもよい。封じ込めエレメントは、封止エレメント（またはガスケット）、熱的な絶縁エレメントおよび／または電気的な絶縁エレメントを備えていてもよい（または、それらであってもよい）。
【００１４】
封じ込めエレメントは、超高圧を生成し、および／または超高圧において物質を封じ込めるための封じ込めアッセンブリにおける使用のためのものであってもよい。封じ込めアッセンブリは、少なくとも約１ＧＰａ、少なくとも約５ＧＰａ、少なくとも約７ＧＰａ、少なくとも約８ＧＰａまたは少なくとも約１０ＧＰａの圧力において物質を封じ込めるためのものであってもよい。封じ込めアッセンブリは、少なくとも約１ＧＰａの圧力において、かつ、少なくとも摂氏約１，０００度または少なくとも摂氏約２，０００度の温度において、物質を封じ込めるためのものであってもよい。封じ込めアッセンブリは、超硬質材料の合成または焼結のための反応成形体を封じ込めるための容器であって、超高圧炉における利用のために構成された容器を備えていてもよい（または、容器であってもよい）。例示的な封じ込めエレメントは、超高圧において固体状態および／または液体状態の物質を封じ込めるための、ベルトタイプ、立方体タイプ、四面体タイプ、ウォーカータイプまたはその他のタイプの超高圧装置に関する使用のために適したものであってもよい。
【００１５】
封じ込めエレメントは、第１の内部摩擦を有する第１の硬質材料からなる複数の粒子と、第２の内部摩擦を有する第２の硬質材料からなる複数の粒子と、を備えていてもよい。第２の硬質材料は、第１の硬質材料とは異なる相のものであってもよい。第２の材料は、封じ込めエレメントの可塑性、取扱適正および／または機械加工性を促進するものであってもよい。第２の材料は、超高圧および／または少なくとも摂氏９００度の高められた温度において、可塑性、流動性および／または圧力伝達性を促進するものであってもよい。封じ込めエレメントは、菫青石を備えていてもよく、マグネシア、アルミナおよびケイ酸塩化合物を含む材料を備えていてもよい。第１の材料は、ムライトを備えていてもよい
【００１６】
第２の側面では、超高圧において固体状態および／または流体状態の物質を封じ込めるための封じ込めアッセンブリ（組み立てられた形態、または未だ組み立てられていない形態）であって、本開示による封じ込めエレメントを備える封じ込めアッセンブリが提供される。封じ込めアッセンブリは、ベルトタイプの超高圧プレス、立方体タイプの超高圧プレス、四面体タイプの超高圧プレス、ウォーカータイプのプレスシステム、またはその他のタイプの超高圧プレスシステムのためのものであってもよい。
【００１７】
封じ込めアッセンブリは、ガスケットを備えていてもよい。封じ込めアッセンブリは、超硬質材料を合成または焼結するための反応成形体を封じ込めるための容器を備えていてもよい。封じ込めアッセンブリは、本開示による封じ込めエレメントを備えるカプセルを収納するためのチャンバーを含むプレス装置を備えていてもよい。
【００１８】
第３の側面では、本体部を超高圧および高温にさらすための方法が提供される。方法は、本体部を、本体部を収納するために、かつ超高圧炉装置のチャンバーへの挿入のために構成されたカプセルの中に組み立てることを含んでいる。ここで、カプセルは、本開示による封じ込めエレメントを備えている。
【００１９】
第４の側面では、本開示による封じ込めエレメントを作製する方法が提供される。方法は、粒状の混合物を形成するためにムライト粒子を少なくとも第２の材料に組み合わせることと、粒状の混合物を加圧成形して生成形品(green body)を提供することと、を含んでいる。方法は、例えば第２の材料における相変化を誘起するため、または生成形品から水分を除去するため、生成形品を処理することを含んでいる。方法は、生成形品を熱処理することを含んでいてもよい。一例において、第２の材料は、ムライト粒子を結合するためのバインダー材料であってもよい。第２の材料は、タルクであってもよく、また方法は、タルクにおける相変化を誘起するよう生成形品を熱処理することを含んでいてもよい。
【００２０】
図を参照して、非限定的な例が以下に説明される。
【図面の簡単な説明】
【００２１】
【図１】図１は、ダイヤモンドおよび立方晶系窒化ホウ素を合成するための反応容積において超高圧および高温を生成するためのベルトタイプのアッセンブリの一部の例を示す斜視図。
【図２】図２は、ダイヤモンドおよび立方晶系窒化ホウ素を合成するための反応容積において超高圧および高温を生成するための立方体タイプの装置のためのガスケットの例を示す斜視図。
【発明を実施するための形態】
【００２２】
ムライト(mullite)は、ポースラナイト(porcelainite)とも呼ばれるものであるが、稀少なケイ酸塩鉱物である。ムライトは、２つの化学量論的な形態3Al2O3(2SiO2)または2Al2O3.SiO2を形成することができる。ムライトは、小板状の形態または針状の形態で生じる。
【００２３】
カオリナイト(Al2Si2O5(OH) 4)は、カオリンを備える岩層において見つけられ得る鉱物である。
【００２４】
カヤナイトは、アルミノケイ酸塩系列の一員である。カヤナイトはまた、多形体アンダルサイトおよび多形体シリマナイトを含んでいる。カヤナイトは、強い異方性を有しており、またその硬度は、その結晶方位に依存して変化する。カヤナイトにおいて、この異方性は、識別特徴として考えられ得る。摂氏１，１００度よりも上の温度において、カヤナイトは、以下の反応を経てムライトおよび融解シリカに分解する。
3(Al2O3・SiO2)→3Al2O3・2SiO2＋SiO2
この変化は、膨張という結果を生じる。
【００２５】
タルク、ムライト、カオリナイトおよびカヤナイトは、自然に生じる鉱物であり、または、自然に生じる鉱物から得られるものである。従って、その他の構成要素または不純物を所定の比率で含むこともある。本開示は、これらの材料の特定の源には限定されず、従って、これらの鉱物のうちの１つまたは複数の鉱物の特性は、物質それ自体とともに、一般に生じる不純物および共存する物質に関して言及しているものとしてとらえられるべきである。合成タルク、ムライト、カオリナイトおよび／カヤナイトもまた、本開示によって予見される。
【００２６】
ムライト（少なくとも、3Al2O3(2SiO2)の化学量論的な形態にあるもの）は、超高圧および超高温の状況における使用のための圧力封じ込めアッセンブリの構成要素のための鉱物としての利用に適したものであると認められている。
【００２７】
図１を参照すると、ガスケット１０およびチューブ１８の形態にある例示的な封じ込めエレメントは、反応成形体１６が対向する一対のアンビル１２の間で圧縮されるときに、反応成形体１６を封じ込めるために利用され得るものである。このとき、アンビル１２は、ベルトタイプの超高圧、高温プレスを利用して、周方向封じ込めダイ１４によって、半径方向において支持されている。いくつかの例において、反応成形体１６は、少なくとも約５．５ＧＰａの圧力および少なくとも摂氏約１，２５０度の温度にさらされるときに炭素源をダイヤモンドに変換するのに適した材料を備えていてもよい。いくつかの例において、反応成形体１６は、ダイヤモンドやｃＢＮなどの超硬質材料からなる粒子と、超硬質粒子の結合、焼結および相互成長を促進してＰＣＤ材料またはＰＣＢＮ材料を生成するのに適した材料と、を含むプレ焼結成形体を備えていてもよい。反応成形体１６は、チューブ１８を備えるカプセルの中に封じ込められている。反応成形体１６は、鉄、コバルトおよび／またはニッケルなどの金属を封じ込めていてもよい。これらの金属は、ダイヤモンドの合成または焼結を促進するための触媒および／またはバインダー材料（または、触媒またはバインダー材料のための先駆体材料）の例である。また反応成形体１６は、ｃＢＮの合成または焼結を促進するためのリチウム、アルミニウムおよび／またはチタン（またはこれらの元素形態のいずれか）を含む化合物を封じ込めていてもよい。触媒材料は、超高圧および超高温において溶融され得る。いくつかの例示的な構成において、チューブ１８および／またはガスケット１０は、超高圧にさらされる前に（すなわち、超高圧処理のための準備において組立てられるとき）、ムライト、カオナイトおよび／またはカオリナイトを備えていてもよい。いくつかの例示的な構成において、チューブ１８および／またはガスケット１０は、葉蝋石および／またはタルクを備えていてもよい。いくつかの例示的な構成において、カプセルは、チューブ１８以外の封じ込めエレメントを備えていてもよく、その他の封じ込めエレメントは、超高圧にさらされる前に、ムライト、カオナイトおよび／またはカオリナイトを備えていてもよい。
【００２８】
圧力は、一対のアンビル１２を反対側から駆動し、これによって反応成形体１６を締め付けることによって、生成され得る。また温度は、電流を、アンビル１２および反応成形体１６に通すことによって、および／またはカプセル内に設けられたヒーターエレメント（図示せず）に通すことによって、生成され得る。ガスケット１０は、超高圧および超高温の期間の間、圧力および温度が環境レベルから増大するときに、かつ、その後に反応容積が冷却されるときに、反応容積の内容物を封じ込める、という目的を有している。長手方向および横方向の両方におけるガスケット１０の動的な負荷は、全サイクルを通して著しく変化することがある。
【００２９】
図２は、ガスケット１０のキャビティ２０に挿入された反応容積（図示せず）において超高圧および高温を生成するための立方体タイプの装置（図示せず）のための、例示的なガスケット１０を示している。ガスケット１０は、概して立方体の外形を有していてもよい。またガスケット１０は、使用中に反応容積をカプセルに包んでもよい。
【００３０】
超高圧プレスのためのカプセルは、協働するよう構成された複数の封じ込めエレメントを備えていてもよい。複数の封じ込めエレメントは、組合せで、圧力のもとで、かつ可能であれば高められた温度のもとで、本体部または流体の大部分を封じ込めるよう作用する。例えば、ダイヤモンド結晶またはｃＢＮ結晶を成長または焼結させるための反応成形体は、その中に含有された触媒材料の融点よりも下で固体であり、かつ、超高圧において、触媒材料の融点よりも上で液相であってもよい。封じ込めエレメントを備えたカプセルは、両方の状態（固体および液相）で、反応成形体を封じ込める必要がある。いくつかの例において、材料は、超高圧および高温状況のもとで可能な限り小さな相変化を材料が経験し、かつ、それらの状況においてその重要な熱的、機械的な特性を維持するよう、ガスケットおよび／またはチューブなどの様々な封じ込めエレメントに関して選択されるべきである。
【００３１】
いくつかの例示的な構成において、超高圧炉および適切なカプセルが、カプセルに封じ込められた物質に少なくとも約８ＧＰａまたは少なくとも約１０ＧＰａの圧力を生成するために構成されていてもよい。物質は、固体状態または液体状態でもよく、また、カプセル内に固体状態および液体状態の物質の両方が存在していてもよい。物質の温度は、環境温度でもよく、少なくとも摂氏約１０００度や少なくとも摂氏約２０００度などの、高められた温度でもよい。そのような構成は、概ね、この開示による少なくとも１つの封じ込めエレメントを備えることによる利益をもたらすことができ、また、この開示による封じ込め容器および／またはガスケットを含んでいてもよい。特定の理論には限定されないが、このことは、封じ込めエレメントの構成要素となる材料、とりわけムライトの、低減された相変化によるものかもしれない。そのような相変化は、内側の容積であることもあり、または外側の容積であることもあり、また、封じ込められた物質の中に生成される圧力に影響を及ぼすこともある。
【００３２】
例示的な封じ込めエレメントは、タルク、カヤナイトおよびムライトの混合物を備えていてもよい。カヤナイトおよびムライトは、高い内部摩擦、並びに、高圧および高温状況に対する異なる反応を有する硬質材料である。封じ込めエレメントは、バインダー材料を含んでいてもよい。封じ込めエレメントの複数の例は、様々な量および比率でムライトおよびカヤナイトを備えることができ、これによって、様々な特性が生じることが期待される。封じ込めエレメントの特性は、タルク、カヤナイトおよびムライトの比率を変えることによって決定される。加えて、ムライトパウダーおよびカヤナイトパウダーの寸法分布が、封じ込めエレメントの特性を変更するために変えられ得る。
【００３３】
いくつかの例において、ムライトを備える材料の可塑性は、カオリナイトを材料に含めることによって増加され得る。ムライトは、カヤナイトを形成するために、化学的に乾燥されたカオリナイト（メタカオリンとしても知られている）と反応する。この反応により、１．８５％のモル容積の減少が生じる。この減少は、比較的に小さなものであり、かつ、圧力の実質的な減少を生じさせる可能性が低いものである。
【００３４】
例示的な封じ込めエレメントは、様々な量および比率からなり、かつ様々な異なる特性を有する、ムライトおよびカオリナイトの混合物を備えていてもよい。加えて、ムライトパウダーおよびカオリナイトパウダーの寸法分布が、封じ込めエレメントの特性を変更するために変えられ得る。
【００３５】
封じ込めエレメントの材料並びにバインダー内容物が硬化され焼成される温度などの、本開示による封じ込めエレメントを作成する方法のアスペクトは、電気的、熱的および機械的な特性を変化させるために変えられてもよく、また、高められた圧力および温度に対する封じ込めエレメントの反応を変えるために変えられてもよい。
【００３６】
超硬質材料を製造するためのカプセルまたは封じ込めアッセンブリは、圧力的な封じ込め性、電気的な絶縁性または伝導性、熱的な封じ込め性または伝導性などのための、様々な構成要素を備えていてもよい。
【００３７】
超高圧および高温で物質を封じ込めるためのカプセルまたは封じ込めアッセンブリは、本開示による少なくとも１つの封じ込めエレメント、並びに、塩化ナトリウム（ＮａＣｌ）、マグネシア（ＭｇＯ）、カリウム塩、葉蝋石、フッ化カルシウム（ＣａＦ２）、アルミナ（Ａｌ２Ｏ３）、ジルコニア（ＺｒＯ２）、クロミア（Ｃｒ２Ｏ３）および／またはタルクなどの材料を含む少なくとも１つのその他の封じ込めエレメントを備えていてもよい。そのようなカプセルは、ＰＣＢＮ材料またはＰＣＤ材料を含む本体部を製造するよう、ｃＢＮ結晶またはダイヤモンド結晶を成長させるための、またはｃＢＮ結晶またはダイヤモンド結晶を焼結させるための反応成形体を封じ込めるために構成されていてもよい。反応成形体は、ダイヤモンド結晶の成長または相互成長を促進するための、コバルト、鉄、ニッケル、マンガンなどの溶媒材料または触媒材料を含んでいてもよく、または、ｃＢＮ結晶の成長を促進するためのリチウム含有化合物を含んでいてもよく、または、チタン炭化物またはチタン炭窒化物などのチタン含有化合物を含んでいてもよく、または、ＰＣＢＮを形成するためにｃＢＮ粒を焼結するためのアルミニウム含有化合物またはアルミニウム元素を含んでいてもよい。
【００３８】
ベルトタイプの超高圧プレス装置のためのカプセルは、超硬合金材料を含み得るダイに挿入するための、かつ概して円筒形の反応成形体を封じ込めるためのチューブを備えていてもよい。そのような装置において、圧力は、逆に移動する一対のアンビルをカプセルの対向する端部に突き当てることによって、反応成形体で生成されてもよい。
【００３９】
立方体タイプの超高圧プレスのためのカプセルは、立方体のプレス装置によって画定されたチャンバーへの挿入のため、概して立方体の構造を備えていてもよい。装置は、６つの油圧式のカートリッジを備えていてもよく、各カートリッジは、カプセル上の６面で突き当てるために配置された炭化物のアンビルを備えている。
【００４０】
同様に、４つの油圧カートリッジおよび各アンビルを備える四面体のシステムを含むその他の超高圧システムおよび対応するカプセルの構成が考えられる。
【００４１】
非限定的な例示的な封じ込めエレメントが、より詳細に以下に説明される。
【実施例】
【００４２】
実施例１
ベルトタイプの超高圧炉のためのカプセルのためのシリンダーが、バインダーとしての水の中に溶解された、粉末状のタルク、粉末状のムライトおよび粉末状のケイ酸ナトリウムを混合することによって、ブレンダーにおいて形成され得る。混合物は、７５重量％のタルクと、１５重量％のムライトと、１０重量％のケイ酸ナトリウムと、を備えていてもよい。ケイ酸ナトリウムは、約４５重量％の固形分を有している。
【００４３】
均一な粒状の混合物が得られたら、混合物は、変形可能な円筒状の型の中へ、中心ロッドとともに詰め込まれる。そして、１５０ＭＰａの等方的な圧力のもとで加圧成形される。ラフに加圧成形されたチューブは、その後、摂氏８００℃で６時間にわたって焼成され、そして冷却され、最終的な寸法へ加工される。
【００４４】
結果として生じる、高い密度および高い強度を有するシリンダーは、５．７ＧＰａおよび摂氏１３００度において合成ダイヤモンドを製造するための一軸の超高圧生成装置において、外側の絶縁用の、そして圧力を伝達させる媒体として利用され得る。
【００４５】
実施例２
ベルトタイプの超高圧炉のためのカプセルのためのシリンダーが、バインダーとしての水の中に溶解された、粉末状のタルク、粉末状のカヤナイトおよび粉末状のケイ酸ナトリウムを混合することによって、ブレンダーにおいて形成され得る。混合物は、７０重量％のタルクと、２０重量％のカヤナイトと、１０重量％のケイ酸ナトリウムと、を備えていてもよい。ケイ酸ナトリウムは、約４５重量％の固形分を有している。
【００４６】
均一な粒状の混合物が得られたら、混合物は、変形可能な円筒状の型の中へ、中心ロッドとともに詰め込まれる。そして、１８０ＭＰａの等方的な圧力のもとで加圧成形される。ラフに加圧成形されたチューブは、その後、摂氏８００℃で６時間にわたって焼成され、そして冷却され、最終的な寸法へ加工される。
【００４７】
結果として生じる、高い密度および高い強度を有するシリンダーは、５．７ＧＰａおよび摂氏１３００度において合成ダイヤモンドを製造するための一軸の超高圧生成装置において、内側の絶縁用の、そして圧力を伝達させる媒体として利用され得る。
【００４８】
実施例３
立方体タイプの超高圧プレスのためのカプセルのための立方体の構成要素は、バインダーとしての水の中に溶解された、粉末状のタルク、粉末状のカヤナイト、粉末状のムライトおよび粉末状のケイ酸ナトリウムを混合することによって、ブレンダーにおいて形成され得る。混合物は、６５重量％のタルクと、７重量％のカヤナイトと、１８重量％のムライトと、１０重量％のケイ酸ナトリウムと、を備えていてもよい。ケイ酸ナトリウムは、約４５重量％の固形分を有している。
【００４９】
均一な粒状の混合物が得られたら、混合物は、変形可能な立方体の型の中へ、中心ロッドとともに詰め込まれる。そして、１８０ＭＰａの等方的な圧力のもとで加圧成形される。ラフに加圧成形された、円筒形の孔を有する立方体は、その後、摂氏２００℃で６時間にわたって硬化処理され、そして冷却され、最終的な寸法へ加工される
【００５０】
結果として生じる、高い密度を有する立方体は、５．７ＧＰａおよび摂氏１３００度において合成ダイヤモンドを製造するための、立方体の超高圧生成プレスシステムにおいて、結合された、絶縁用の、圧力を伝達させるガスケット媒体として利用され得る。タルク、カヤナイト、ムライトおよびバインダーの混合物の特性は、十分な強度、熱的および電気的な絶縁性、並びに、これらの状況下において成功裡に作動するための流れ特性などを与えることができるものであり得る。
【００５１】
実施例４
立方体タイプの超高圧プレスのためのカプセルのための立方体構成要素は、バインダーとしての水の中に溶解された、粉末状のムライト、粉末状のカオリナイトおよび粉末状のケイ酸ナトリウムを混合することによって、ブレンダーにおいて形成され得る。混合物は、５０重量％のカオリナイトと、４０重量％のムライトと、１０重量％のケイ酸ナトリウムと、を備えていてもよい。ケイ酸ナトリウムは、約４５重量％の固形分を有している。
【００５２】
均一な粒状の混合物が得られたら、混合物は、変形可能な立方体の型の中へ、中心ロッドとともに詰め込まれる。そして、１８０ＭＰａの等方的な圧力のもとで加圧成形される。ラフに加圧成形された、円筒形の孔を有する立方体は、その後、摂氏２００℃で６時間にわたって硬化処理され、そして冷却され、最終的な寸法へ加工される
【００５３】
結果として生じる、高い密度を有する立方体は、５．７ＧＰａおよび摂氏１３００度において合成ダイヤモンドを製造するための、立方体の超高圧生成プレスシステムにおいて、結合された、絶縁用の、圧力を伝達させるガスケット媒体として利用され得る。
【００５４】
使用されているいくつかの用語を、以下に簡潔に説明する。
【００５５】
硬質材料とは、少なくともシリカの硬さを有するものである。
【００５６】
超硬質材料とは、少なくとも、天然または合成ダイヤモンド結晶を含む立方晶系窒化ホウ素（ｃＢＮ）、多結晶ｃＢＮ（ＰＣＢＮ）材料、または、多結晶ダイヤモンド（ＰＣＤ）材料の硬さを有するものである。
【００５７】
超高圧、高温（ＨＰＨＴ）プレスは、超高圧炉とも言われ得る。超高圧、高温プレスは、本体部を超高圧および高温にさらすことができる。ここで使用されているように、超高圧とは、少なくとも約１ＧＰａである。
【図１】
0006054369.tif 000002
【図２】
0006054369.tif 000003